(57)【要約】【課題】低コストで生産することができ、かつ、疲労特性の高さと、生産時の被削性の高さという、相反する性質を両立させることができる自動車変速機用リングギアを提供する。【解決手段】サンギアと、前記サンギアの径方向外側に配置され前記サンギアと噛合するピニオンギアとともにプラネタリギアユニットを構成する自動車変速機用リングギアであって、内周面に前記ピニオンギアと噛合する内周歯を有し、所定の成分組成を有し、表層に窒化層を有し、該窒化層の厚さが２５０μｍ以上であり、前記リングギアの任意の断面におけるベイナイトの面積率が５０％超であり、表面から５０μｍ位置におけるビッカース硬さが７００〜９００ＨＶ、前記窒化層以外の部分におけるビッカース硬さが２２０〜３５０ＨＶである、自動車変速機用リングギア。【選択図】  なし【特許請求の範囲】
【請求項１】
サンギアと、前記サンギアの径方向外側に配置され前記サンギアと噛合するピニオンギアとともにプラネタリギアユニットを構成する自動車変速機用リングギアであって、
内周面に前記ピニオンギアと噛合する内周歯を有し、
質量％で、
Ｃ  ：０．０３０％以上０．１００％以下、
Ｓｉ：１．００％以下、
Ｍｎ：１．５０％以上３．００％以下、
Ｐ  ：０．０２５％以下、
Ｓ  ：０．０６０％以下、
Ｃｒ：１．００％以上２．００％以下、
Ｍｏ：０．０５０％以上０．１５０％以下、
Ｖ  ：０．０２％以上０．１５％以下、
Ｎｂ：０．００３％以上０．１５０％以下、
Ａｌ：０．０１０％以上０．２００％以下、および
Ｎ  ：０．０２００％以下を含み、
残部がＦｅおよび不可避的不純物からなる成分組成を有し、
表層に窒化層を有し、該窒化層の厚さが２５０μｍ以上であり、
前記リングギアの任意の断面におけるベイナイトの面積率が５０％超であり、
表面から５０μｍ位置におけるビッカース硬さが７００〜９００ＨＶ、前記窒化層以外の部分におけるビッカース硬さが２２０〜３５０ＨＶである、自動車変速機用リングギア。
【請求項２】
前記成分組成が、さらに質量％で、
Ｂ  ：０．０１００％以下、
Ｃｕ：０．３％以下、
Ｎｉ：０．３％以下、
Ｓｂ：０．０２％以下、
Ｗ  ：０．３％以下、
Ｃｏ：０．３％以下、
Ｈｆ：０．２％以下、
Ｚｒ：０．２％以下、
Ｔｉ：０．１％以下、
Ｐｂ：０．２％以下、
Ｂｉ：０．２％以下、
Ｚｎ：０．２％以下、および
Ｓｎ：０．２％以下
からなる群より選択される１または２以上を含有する、請求項１に記載の自動車変速機用リングギア。
【請求項３】
さらに、はめ合い用のスプラインを外周部に有する、請求項１または２に記載の自動車変速機用リングギア。
【請求項４】
サンギアと、前記サンギアの径方向外側に配置され前記サンギアと噛合するピニオンギアとともにプラネタリギアユニットを構成する自動車変速機用リングギアを製造する方法であって、
質量％で、  
Ｃ  ：０．０３０％以上０．１００％以下、
Ｓｉ：１．００％以下、
Ｍｎ：１．５０％以上３．００％以下、
Ｐ  ：０．０２５％以下、
Ｓ  ：０．０６０％以下、
Ｃｒ：１．００％以上２．００％以下、
Ｍｏ：０．０５０％以上０．１５０％以下、
Ｖ  ：０．０２％以上０．１５％以下、
Ｎｂ：０．００３％以上０．１５０％以下、
Ａｌ：０．０１０％以上０．２００％以下、および
Ｎ  ：０．０２００％以下を含み、
残部がＦｅおよび不可避的不純物からなる成分組成を有する鋼素材を１１００℃を超える加熱温度に加熱し、
加熱された前記鋼素材を熱間鍛造して第１中間部材とし、
前記第１中間部材を、７００〜２００℃の温度域における平均冷却速度：１０℃／秒以下、かつ、７００〜５００℃の温度域における平均冷却速度：０．５℃／秒超で空冷し、
空冷後の前記第１中間部材を切削加工して第２中間部材とし、
前記第２中間部材に、処理温度：５５０〜６００℃で軟窒化処理を施す、自動車変速機用リングギアの製造方法。
【請求項５】
前記成分組成が、さらに質量％で、
Ｂ  ：０．０１％以下、
Ｃｕ：０．３％以下、
Ｎｉ：０．３％以下、
Ｓｂ：０．０２％以下、
Ｗ  ：０．３％以下、
Ｃｏ：０．３％以下、
Ｈｆ：０．２％以下、
Ｚｒ：０．２％以下、
Ｔｉ：０．１％以下、
Ｐｂ：０．２％以下、
Ｂｉ：０．２％以下、
Ｚｎ：０．２％以下、および
Ｓｎ：０．２％以下
からなる群より選択される１または２以上を含有する、請求項４に記載の自動車変速機用リングギアの製造方法。
【発明の詳細な説明】
【技術分野】
【０００１】
本発明は、自動車変速機用リングギアに関し、特に、低コストで製造することができ、かつ、疲労特性の高さと、生産時の被削性の高さという、相反する性質を両立させることができる自動車変速機用リングギアに関する。また、本発明は前記自動車変速機用リングギアの製造方法に関する。
【背景技術】
【０００２】
自動車の歯車等の機械構造部品には優れた疲労特性が要求されるため、表面硬化処理が施されるのが通例である。表面硬化処理を利用すれば、切削などの加工を行った後に硬度を上昇させることができるため、疲労特性と生産時の被削性の高さという、相反する性質を両立させることができる。前記表面硬化処理としては、浸炭処理や高周波焼入処理、窒化処理などが良く知られている。
【０００３】
これらのうち、浸炭処理は、高温のオーステナイト域においてＣを浸入・拡散させる処理であり、深い硬化深さが得られるため、疲労特性の向上に有効である。しかしながら、浸炭処理により熱処理歪が発生するため、静粛性等の観点から厳しい寸法精度が要求される部品に対しては、その適用が困難であった。
【０００４】
また、高周波焼入処理は、高周波誘導加熱により表層部を焼入れする処理であるため、やはり熱処理歪が発生し、浸炭処理と同様に寸法精度の面で問題があった。
【０００５】
一方、窒化処理は、Ａｃ１変態点以下の比較的低温度域で窒素を浸入・拡散させて表面硬さを高める処理であるため、上記したような熱処理歪みは小さい。しかしながら、処理時間が５０〜１００時間と長く、また処理後に表層の脆い化合物層を除去する必要があるという問題があった。
【０００６】
そのため、窒化処理と同程度の処理温度で処理時間を短くした、いわゆる軟窒化処理が開発され、近年では機械構造用部品などを対象に広く用いられている。この軟窒化処理は、５００〜６００℃の温度域でＮとＣを同時に浸入・拡散させて、表面を硬化するものであり、従来の窒化処理に比べて処理時間を半分以下にすることが可能である。
【０００７】
しかしながら、浸炭処理では焼入硬化により芯部硬度を上昇させることが可能であるのに対し、軟窒化処理は鋼の変態点以下の温度で処理を行うものであるため、芯部硬度が上昇しない。そのため、軟窒化処理材は浸炭処理材に比べて疲労特性が劣るという問題があった。
【０００８】
そこで、軟窒化処理材の疲労特性を高めるため、通常、軟窒化処理前に焼入・焼戻し処理を行い、芯部硬度を上昇させているが、得られる疲労特性は十分とは言い難く、また、製造コストが上昇し、さらに機械加工性の低下も避けられなかった。
【０００９】
このような問題を解決するものとして、特許文献１では、鋼中に、ＮｉやＣｕ、Ａｌ、Ｃｒ、Ｔｉなどを含有させることにより、軟窒化処理後に高い曲げ疲労特性を得ることを可能にした軟窒化用鋼が提案されている。前記軟窒化用鋼では、軟窒化処理によりＮｉ−Ａｌ、Ｎｉ−Ｔｉ系の金属間化合物あるいはＣｕ化合物を析出するため、時効硬化により芯部硬度を確保することができる。また、前記軟窒化用鋼では、窒化層中にＣｒ、Ａｌ、Ｔｉ等の窒化物や炭化物が析出するため、析出硬化により表層の硬度を確保することができる。そして、その結果として、軟窒化処理材の曲げ疲労特性が向上する。
【００１０】
また、特許文献２では、０．５〜２質量％のＣｕと、Ｔｉ、Ｎｂ、およびＶの少なくとも１つを含有し、フェライト面積率が９０％以上である軟窒化用鋼が提案されている。前記軟窒化用鋼では、軟窒化処理によってフェライト中にＣｕが析出し、析出硬化により硬度が向上する。さらに前記軟窒化用鋼では、Ｔｉ、Ｖ、およびＮｂが炭窒化物として析出するため、それら炭窒化物による析出硬化も併用することで、軟窒化処理後において優れた曲げ疲労特性が得られる。
【００１１】
特許文献３では、Ｔｉ−Ｍｏ炭化物、またそれらにさらにＮｂ、Ｖ、Ｗの一種または二種以上を含む炭化物を分散させた軟窒化用鋼が提案されている。
【先行技術文献】
【特許文献】
【００１２】
【特許文献１】特開平０５−０５９４８８号公報
【特許文献２】特開２００２−０６９５７２号公報
【特許文献３】特開２０１０−１６３６７１号公報
【発明の概要】
【発明が解決しようとする課題】
【００１３】
しかし、特許文献１に記載の軟窒化用鋼では、Ｎｉ−Ａｌ、Ｎｉ−Ｔｉ系の金属間化合物やＣｕ等の析出硬化により曲げ疲労特性は向上するものの、加工性の確保が十分とは言い難かった。また、特許文献２に記載の軟窒化用鋼では、Ｃｕ、Ｔｉ、Ｖ、Ｎｂを比較的多量に添加する必要があるため、生産コストが高いという問題があった。さらに、特許文献３に記載の軟窒化用鋼では、微細析出物を十分に析出させるためにはＴｉ、Ｍｏを多量に含有させる必要があり、やはり高コストであるという問題があった。
【００１４】
特に、機械構造用部品の中でも自動車変速機用リングギアには、疲労特性の高さや生産性の高さに加え、低コストであることが求められる。
【００１５】
本発明は、上記の問題を解決するためになされたものであり、低コストで生産することができ、かつ、疲労特性の高さと、生産時の被削性の高さという、相反する性質を両立させることができる自動車変速機用リングギアを提供することを目的とする。
【課題を解決するための手段】
【００１６】
発明者らは、上記課題を解決するために検討を重ねた結果、以下の知見を得た。
【００１７】
（１）安価な元素であるＣを比較的多量に含有し、さらにＶおよびＮｂの量が特定の範囲に制御された鋼に軟窒化処理を施すと、芯部にＶおよびＮｂを含む微細な析出物が分散析出し、その結果、表層だけでなく芯部の硬度が向上し、優れた疲労特性が得られる。
【００１８】
（２）一般的に、自動車変速機用リングギアは、鋼材を熱間鍛造した後に、切削加工と軟窒化処理を施すことにより製造される。したがって、生産時の被削性の高さを確保するためには、熱間鍛造後、軟窒化処理前の時点において芯部硬さを低く保つことが必要である。
【００１９】
（３）ベイナイト変態過程では、フェライト−パーライト変態過程に比べてＶおよびＮｂの析出物が析出しにくい。したがって、上記（１）の成分組成を有する鋼材において、ミクロ組織をベイナイト主体とすることにより、製造過程におけるＶ、Ｎｂの析出を抑制し、生産時の被削性の高さを確保することができる。
【００２０】
（４）自動車変速機用リングギアのミクロ組織は、基本的に熱間鍛造時の温度と、その後の冷却条件によって決まる。したがって、軟窒化処理後の自動車変速機用リングギアのミクロ組織がベイナイト主体であれば、熱間鍛造後、軟窒化処理前の時点におけるミクロ組織も必然的にベイナイト主体であるといえる。
【００２１】
本発明は、上記知見に基づいてなされたものであり、その要旨構成は以下のとおりである。
【００２２】
１．サンギアと、前記サンギアの径方向外側に配置され前記サンギアと噛合するピニオンギアとともにプラネタリギアユニットを構成する自動車変速機用リングギアであって、
内周面に前記ピニオンギアと噛合する内周歯を有し、
質量％で、
Ｃ  ：０．０３０％以上０．１００％以下、
Ｓｉ：１．００％以下、
Ｍｎ：１．５０％以上３．００％以下、
Ｐ  ：０．０２５％以下、
Ｓ  ：０．０６０％以下、
Ｃｒ：１．００％以上２．００％以下、
Ｍｏ：０．０５０％以上０．１５０％以下、
Ｖ  ：０．０２％以上０．１５％以下、
Ｎｂ：０．００３％以上０．１５０％以下、
Ａｌ：０．０１０％以上０．２００％以下、および
Ｎ  ：０．０２００％以下を含み、
残部がＦｅおよび不可避的不純物からなる成分組成を有し、
表層に窒化層を有し、該窒化層の厚さが２５０μｍ以上であり、
前記リングギアの任意の断面におけるベイナイトの面積率が５０％超であり、
表面から５０μｍ位置におけるビッカース硬さが７００〜９００ＨＶ、前記窒化層以外の部分におけるビッカース硬さが２２０〜３５０ＨＶである、自動車変速機用リングギア。
【００２３】
２．前記成分組成が、さらに質量％で、
Ｂ  ：０．０１％以下、
Ｃｕ：０．３％以下、
Ｎｉ：０．３％以下、
Ｓｂ：０．０２％以下、
Ｗ  ：０．３％以下、
Ｃｏ：０．３％以下、
Ｈｆ：０．２％以下、
Ｚｒ：０．２％以下、
Ｔｉ：０．１％以下、
Ｐｂ：０．２％以下、
Ｂｉ：０．２％以下、
Ｚｎ：０．２％以下、および
Ｓｎ：０．２％以下
からなる群より選択される１または２以上を含有する、上記１に記載の自動車変速機用リングギア。
【００２４】
３．さらに、はめ合い用のスプラインを外周部に有する、上記１または２に記載の自動車変速機用リングギア。
【００２５】
４．サンギアと、前記サンギアの径方向外側に配置され前記サンギアと噛合するピニオンギアとともにプラネタリギアユニットを構成する自動車変速機用リングギアを製造する方法であって、
質量％で、  
Ｃ  ：０．０３０％以上０．１００％以下、
Ｓｉ：１．００％以下、
Ｍｎ：１．５０％以上３．００％以下、
Ｐ  ：０．０２５％以下、
Ｓ  ：０．０６０％以下、
Ｃｒ：１．００％以上２．００％以下、
Ｍｏ：０．０５０％以上０．１５０％以下、
Ｖ  ：０．０２％以上０．１５％以下、
Ｎｂ：０．００３％以上０．１５０％以下、
Ａｌ：０．０１０％以上０．２００％以下、および
Ｎ  ：０．０２００％以下を含み、
残部がＦｅおよび不可避的不純物からなる成分組成を有する鋼素材を１１００℃を超える加熱温度に加熱し、
加熱された前記鋼素材を熱間鍛造して第１中間部材とし、
前記第１中間部材を、７００〜２００℃の温度域における平均冷却速度：１０℃／秒以下、かつ、７００〜５００℃の温度域における平均冷却速度：０．５℃／秒超で空冷し、
空冷後の前記第１中間部材を切削加工して第２中間部材とし、
前記第２中間部材に、処理温度：５５０〜６００℃で軟窒化処理を施す、自動車変速機用リングギアの製造方法。
【００２６】
５．前記成分組成が、さらに質量％で、
Ｂ  ：０．０１％以下、
Ｃｕ：０．３％以下、
Ｎｉ：０．３％以下、
Ｓｂ：０．０２％以下、
Ｗ  ：０．３％以下、
Ｃｏ：０．３％以下、
Ｈｆ：０．２％以下、
Ｚｒ：０．２％以下、
Ｔｉ：０．１％以下、
Ｐｂ：０．２％以下、
Ｂｉ：０．２％以下、
Ｚｎ：０．２％以下、および
Ｓｎ：０．２％以下
からなる群より選択される１または２以上を含有する、上記４に記載の自動車変速機用リングギアの製造方法。
【発明の効果】
【００２７】
本発明の自動車変速機用リングギアは、生産性と寸法精度に優れる軟窒化処理で製造することができる。さらに、本発明の自動車変速機用リングギアは、高価な合金元素を多量に用いる必要がないため低コストで製造することができ、かつ、疲労特性の高さと、生産時の被削性の高さという、相反する性質を兼ね備えている。
【図面の簡単な説明】
【００２８】
【図１】歯車試験片の形状を示す模式図である。
【発明を実施するための形態】
【００２９】
次に、本発明を実施する方法について具体的に説明する。
【００３０】
本発明の一実施形態における自動車変速機用リングギアは、サンギアと、前記サンギアの径方向外側に配置され前記サンギアと噛合するピニオンギアとともにプラネタリギアユニットを構成する自動車変速機用リングギアであって、内周面に前記ピニオンギアと噛合する内周歯を有している。
【００３１】
［成分組成］
本発明の一実施形態における自動車変速機用リングギアは、上述した成分組成を有する。言い換えると、本発明の一実施形態における自動車変速機用リングギアは、上述した成分組成を有する鋼からなる。そこで、以下、各元素の含有量の限定理由について説明する。なお、成分組成の説明における「％」は、特に断らない限り「質量％」を意味するものとする。
【００３２】
Ｃ：０．０３０％以上０．１００％以下
Ｃは、後述するベイナイトの生成、および、強度確保のために必要な元素である。Ｃ含有量が０．０３０％未満の場合、十分な量のベイナイトおよび炭化物が得られないために母相の強度が低下するだけでなく、軟窒化処理後にＶおよびＮｂの析出物量が不足し、強度確保が困難となる。そのため、Ｃ含有量は０．０３０％以上、好ましくは０．０６０％以上とする。一方、Ｃ含有量が０．１００％超になると、生成したベイナイトの硬さが増加し、被削性が低下する。そのため、Ｃ含有量は０．１００％以下、好ましくは０．０９０％以下とする。
【００３３】
Ｓｉ：１．００％以下
Ｓｉは、脱酸だけでなく、ベイナイトの生成に有効な元素である。しかし、Ｓｉ含有量が１．００％を超えると、Ｓｉがフェライトおよびベイナイトに固溶し、固溶硬化により被削性が低下する。そのため、Ｓｉ含有量は１．００％以下、好ましくは０．５０％以下、より好ましくは０．３０％以下とする。一方、Ｓｉ含有量の下限は特に限定されないが、Ｓｉを脱酸に有効に寄与させるためには、Ｓｉ含有量を０．０１％以上とすることが好ましい。
【００３４】
Ｍｎ：１．５０％以上３．００％以下
Ｍｎは、鋼の焼入れ性を高め、ベイナイトを安定的に生成させる作用を有する元素である。Ｍｎ含有量が１．５０％未満の場合、上記効果は乏しく、また、ＭｎＳの生成量が十分でないため、被削性が低下する。そのため、Ｍｎ含有量は１．５０％以上とする。一方、Ｍｎ含有量が３．００％を超えると熱間鍛造後の硬度上昇により被削性が低下する。そのため、Ｍｎ含有量は３．００％以下、好ましくは２．５０％以下、より好ましくは２．００％以下とする。
【００３５】
Ｐ：０．０２５％以下
Ｐは、不純物として鋼中に混入する元素である。Ｐがオーステナイト粒界に偏析し、粒界強度を低下させることにより、強度および靭性が低下する。したがって、Ｐ含有量は極力低くすることが望ましいが、０．０２５％以下での含有は許容される。そのため、Ｐ含有量は０．０２５％以下とする。一方、Ｐ含有量の下限は特に限定されず、０％であってよい。しかし、過度のＰ低減はコストの増加を招くため、工業的には、コストの観点から、Ｐ含有量を０．００１％以上とすることが好ましい。
【００３６】
Ｓ：０．０６０％以下
Ｓは、不純物として鋼中に混入する元素であるが、Ｓ含有量が０．０６０％を超えると、鋼の強度・靭性が低下する。そのため、Ｓ含有量は０．０６０％以下、好ましくは０．０４０％以下とする。一方、Ｓ含有量の下限は特に限定されず、０％であってよい。しかし、Ｓは、鋼中でＭｎＳを形成し、被削性をさらに向上させる作用を有している。そこで、Ｓによる追加的な被削性向上効果を発現させるという観点からは、Ｓ含有量を０．００２％以上とすることが好ましい。
【００３７】
Ｃｒ：１．００％以上２．００％以下
Ｃｒは、軟窒化処理中に表層から拡散した窒素と窒化物を形成し、表層の硬度上昇に寄与する。また、Ｃｒはベイナイトの生成にも寄与する。Ｃｒ含有量が１．００％未満の場合、ベイナイトの生成量が少なくなるため、Ｃｒ量は１．００％以上とする。一方、Ｃｒ含有量が２．００％を超えると、製造過程における熱間鍛造後の硬さが上昇し、被削性が低下する。そのため、Ｃｒ含有量は２．００％以下、好ましくは１．５０％以下とする。
【００３８】
Ｍｏ：０．０５０％以上０．１５０％以下
Ｍｏは、ＶおよびＮｂ析出物を微細に析出させ、軟窒化処理材の強度を向上させる効果を有しており、本発明において重要な元素である。また、Ｍｏは、ベイナイトの生成にも寄与する。前記効果を得るために、Ｍｏ含有量は０．０５０％以上とする。一方、Ｍｏは高価な元素であるため、０．１５０％を超えて添加すると、成分コストの上昇を招く。そのため、Ｍｏ含有量は０．１５０％以下、好ましくは０．１２０％以下とする。
【００３９】
Ｖ：０．０２％以上０．１５％以下
Ｖは、軟窒化中に表層から拡散した窒素と窒化物を形成し、表層の硬度上昇に寄与する。また、Ｖは、軟窒化時の温度上昇によりＮｂとともに微細析出物を形成し、芯部硬さを増加させる。前記効果を得るために、Ｖ含有量は０．０２％以上、好ましくは０．０３％以上とする。一方、Ｖ含有量が０．１５％超では、析出物が粗大化し、強度向上効果が飽和する。さらに、Ｖ含有量が０．１５％超であると、熱間鍛造後における硬度が上昇し、切削性が低下する。そのため、Ｖ含有量は０．１５％以下、好ましくは０．１２％以下とする。
【００４０】
Ｎｂ：０．００３％以上０．１５０％以下
Ｎｂは、軟窒化中に表層から拡散した窒素と窒化物を形成し，表層の硬度上昇に寄与する。また、Ｎｂは、軟窒化時の温度上昇によりＶとともに微細析出物を形成し、芯部硬さを増加させる。したがって、Ｎｂの添加は疲労特性向上に極めて有効である。前記効果を得るために、Ｎｂ含有量は０．００３％以上、好ましくは０．０２０％以上とする。一方Ｎｂ含有量が０．１５０％超であると、析出物が粗大化し、強度向上効果が飽和する。さらに、Ｎｂ含有量が０．１５０％超であると、熱間鍛造後の硬度が上昇し、切削性が低下する。そのため、Ｎｂ含有量は０．１５０％以下、好ましくは０．１２０％以下とする。
【００４１】
Ａｌ：  ０．０１０％以上０．２００％以下
Ａｌは、軟窒化処理後の表層硬さの向上に有用な元素である。そのため、Ａｌ含有量は０．０１０％以上、好ましくは０．０２０％以上とする。一方、Ａｌ含有量が０．２００％を超えると、介在物が増加し、かえって疲労特性が低下する。そのため、Ａｌ含有量は０．２００％以下、好ましくは０．１００％以下、より好ましくは０．０４０％以下とする。
【００４２】
Ｎ：０．０２００％以下
Ｎは、鋼中で炭窒化物を形成し、強度を向上させる効果を有する元素である。しかし、Ｎ含有量が０．０２００％を超えると、熱間鍛造後の硬さが増加し、被削性が低下する。そのため、Ｎ含有量は０．０２００％以下とする。一方、Ｎ含有量の下限は特に限定されないが、強度向上という観点からは、Ｎ含有量を０．００２０％以上とすることが好ましい。
【００４３】
本発明の一実施形態における自動車変速機用リングギアは、上記各元素を含み、残部がＦｅおよび不可避的不純物からなる成分組成を有する。なお、本発明の一実施形態においては、上記各元素と残部のＦｅおよび不可避的不純物のみからなる成分組成とすることもできる。
【００４４】
また、上記成分組成は、上記各元素に加えて任意に、以下に挙げる元素を１または２以上をさらに含有することもできる。なお、以下に挙げる元素は、いずれも任意に添加できる元素であり、下記元素の含有量の下限は特に断らない限り０％であってもよい。
【００４５】
Ｂ：０．０１００％以下
Ｂは、焼入れ性を向上させ、ベイナイト組織の生成を促進する効果を有する元素である。しかし、Ｂ含有量が０．０１００％を超えると、ＢがＢＮとして析出し、焼入れ性向上効果が飽和するだけでなく、成分コストの上昇を招く。そのため、Ｂを添加する場合、Ｂ含有量を０．０１００％以下、０．００８０％以下とする。一方、Ｂ含有量の下限は特に限定されないが、Ｂ含有量を０．０００３％以上とすることが好ましく、０．０００５％以上とすることがより好ましい。
【００４６】
Ｃｕ：０．３％以下
Ｃｕは、軟窒化処理中にＦｅやＮｉと金属間化合物を形成し、析出硬化によって軟窒化処理材の強度を向上させる効果を有する元素である。また、Ｃｕは、ベイナイトの生成にも寄与する。しかし、Ｃｕ含有量が０．３％を超えると熱間加工性が低下するため、Ｃｕを添加する場合、Ｃｕ含有量を０．３％以下、好ましくは０．２５％以下とする。一方、Ｃｕ含有量の下限は特に限定されないが、Ｃｕ含有量を０．０５％以上とすることが好ましい。
【００４７】
Ｎｉ：０．３％以下
Ｎｉは、焼入れ性を増大し、低温脆性を抑制する効果を有する元素である。しかし、Ｎｉ含有量が、０．３％を超えると硬度が上昇し、被削性に悪影響を及ぼすばかりでなく、コスト的にも不利となる。そのため、Ｎｉを添加する場合、Ｎｉ含有量を０．３％以下、好ましくは０．２５％以下とする。一方、Ｎｉ含有量の下限は特に限定されないが、Ｎｉ含有量を０．０５％以上とすることが好ましい。
【００４８】
Ｓｂ：０．０２％以下
Ｓｂは、ベイナイトの生成を促進する効果を有する元素である。しかし、Ｓｂ含有量が０．０２％を超えて添加しても、効果が飽和し、成分コストの上昇を招くだけでなく、偏析により母材靭性の低下も生じる。そのため、Ｓｂを添加する場合、Ｓｂ含有量は０．０２％以下、好ましくは０．０１％以下とする。一方、Ｓｂ含有量の下限は特に限定されないが、Ｓｂ含有量を０．０００５％以上とすることが好ましく、０．００１０％以上とすることがより好ましい。
【００４９】
Ｗ：０．３％以下
Ｗは、鋼のさらなる強度向上に有効な元素である。しかし、Ｗ含有量が０．３％を超えると、鋼の靭性が低下する。そのため、Ｗを添加する場合、Ｗ含有量は０．３％以下、好ましくは０．２５％以下とする。一方、Ｗ含有量の下限は特に限定されないが、Ｗ含有量を０．０１％以上とすることが好ましい。
【００５０】
Ｃｏ：０．３％以下
Ｃｏは、鋼のさらなる強度向上に有効な元素である。しかし、Ｃｏ含有量が０．３％を超えると、鋼の靭性が低下する。そのため、Ｃｏを添加する場合、Ｃｏ含有量は０．３％以下、好ましくは０．２５％以下とする。一方、Ｃｏ含有量の下限は特に限定されないが、Ｃｏ含有量を０．０１％以上とすることが好ましい。
【００５１】
Ｈｆ：０．２％以下
Ｈｆは、鋼のさらなる強度向上に有効な元素である。しかし、Ｈｆ含有量が０．２％を超えると、鋼の靭性が低下する。そのため、Ｈｆを添加する場合、Ｈｆ含有量は０．２％以下、好ましくは０．１５％以下とする。一方、Ｈｆ含有量の下限は特に限定されないが、Ｈｆ含有量を０．０１％以上とすることが好ましい。
【００５２】
Ｚｒ：０．２％以下
Ｚｒは、鋼のさらなる強度向上に有効な元素である。しかし、Ｚｒ含有量が０．２％を超えると、鋼の靭性が低下する。そのため、Ｚｒを添加する場合、Ｚｒ含有量は０．２％以下、好ましくは０．１５％以下とする。一方、Ｚｒ含有量の下限は特に限定されないが、Ｚｒ含有量を０．０１％以上とすることが好ましい。
【００５３】
Ｔｉ：０．１％以下
Ｔｉは、鋼のさらなる強度向上に有効な元素である。しかし、Ｔｉ含有量が０．１％を超えると、鋼の靭性が低下する。そのため、Ｔｉを添加する場合、Ｔｉ含有量は０．１％以下、好ましくは０．０１％以下とする。一方、Ｔｉ含有量の下限は特に限定されないが、Ｔｉ含有量を０．００１％以上とすることが好ましい。
【００５４】
Ｐｂ：０．２％以下
Ｐｂは、鋼の被削性を向上させる効果を有する元素である。しかし、Ｐｂ含有量が０．２％を超えると、強度や靭性が低下する。そのため、Ｐｂを添加する場合、Ｐｂ含有量は０．２％以下、好ましくは０．１％以下とする。一方、Ｐｂ含有量の下限は特に限定されないが、０．０２％以上とすることが好ましい。
【００５５】
Ｂｉ：０．２％以下
Ｂｉは、鋼の被削性を向上させる効果を有する元素である。しかし、Ｂｉ含有量が０．２％を超えると、強度や靭性が低下する。そのため、Ｂｉを添加する場合、Ｂｉ含有量は０．２％以下、好ましくは０．１％以下とする。一方、Ｂｉ含有量の下限は特に限定されないが、０．０２％以上とすることが好ましい。
【００５６】
Ｚｎ：０．２％以下
Ｚｎは、鋼の被削性を向上させる効果を有する元素である。しかし、Ｚｎ含有量が０．２％を超えると、強度や靭性が低下する。そのため、Ｚｎを添加する場合、Ｚｎ含有量は０．２％以下、好ましくは０．１％以下とする。一方、Ｚｎ含有量の下限は特に限定されないが、０．０２％以上とすることが好ましい。
【００５７】
Ｓｎ：０．２％以下
Ｓｎは、鋼の被削性を向上させる効果を有する元素である。しかし、Ｓｎ含有量が０．２％を超えると、強度や靭性が低下する。そのため、Ｓｎを添加する場合、Ｓｎ含有量は０．２％以下、好ましくは０．１％以下とする。一方、Ｓｎ含有量の下限は特に限定されないが、０．０２％以上とすることが好ましい。
【００５８】
［窒化層］
本発明の自動車変速機用リングギアは、表層に窒化層を有している。ここで窒化層とは、母材の芯部よりも窒素含有量が高くなっている領域を指し、したがって硬質相であるといえる。窒化層を設けることにより、表層の硬度を高め、疲労強度を向上させることができる。
【００５９】
前記窒化層は、後述するように軟窒化処理によって形成することができる。なお、軟窒化処理では窒素とともに炭素も浸入、拡散する。したがって、本発明の自動車変速機用リングギアは、表層における炭素含有量も、母材芯部に比べて高くなっている。言い換えると、本発明の自動車変速機用リングギアは、その表層に、窒素含有量および炭素含有量が母材芯部（表層以外の部分）における含有量よりも高い領域が存在する。なお、リングギアの表面から深さ方向における濃度プロファイルにおいて、ある元素の濃度（含有量）が深さ方向に変化していない（一定である）領域における当該元素の濃度を、母材芯部における含有量と見なすことができる。前記母材芯部における含有量は、通常、リングギアの製造に用いた鋼素材における含有量に等しい。
【００６０】
本発明では、前記窒化層の厚さを２５０μｍ以上とする。すなわち、表面から２５０μｍまでの領域におけるＮ含有量が、上述した成分組成におけるＮ含有量よりも高い必要がある。窒化層の厚さが２５０μｍ未満であると、リングギアへ負荷される応力に起因する疲労への耐性が十分ではなく、疲労特性に劣る。
【００６１】
［ミクロ組織］
次に、本発明の自動車変速機用リングギアを構成する鋼のミクロ組織について説明する。
【００６２】
ベイナイト面積率：５０％超
本発明の自動車変速機用リングギアは、上述したように、特定の量のＶおよびＮｂを含有するととともに、表面に窒化層を有している。鋼に含まれるＶおよびＮｂは、窒化層を形成するための軟窒化処理の際に、リングギアの芯部に析出物として分散析出するため、芯部硬度が上昇し、疲労特性が向上する。しかし、一般的に軟窒化処理前には切削加工が行われるため、軟窒化処理前にＶおよびＮｂの析出物が存在していると被削性の観点からは不利である。
【００６３】
そこで、本発明の自動車変速機用リングギアにおいては、該リングギアの任意の断面におけるベイナイトの面積率を５０％超とする。ベイナイト変態過程では、フェライト−パーライト変態過程に比べ、母相中にＶおよびＮｂの析出物が生成し難い。自動車変速機用リングギアのミクロ組織は、基本的に熱間鍛造時の温度と、その後の冷却条件によって決まるため、軟窒化処理後の自動車変速機用リングギアのミクロ組織がベイナイト主体であれば、切削加工を行う時点（すなわち、軟窒化処理前）におけるミクロ組織も必然的にベイナイト主体であるといえる。よって、自動車変速機用リングギアにおいては、該リングギアの任意の断面におけるベイナイトの面積率を５０％超とすることにより、軟窒化処理前におけるＶおよびＮｂの析出物の生成が抑制され、生産時の被削性の高さを確保することができる。前記ベイナイトの面積率は、６０％超とすることが好ましく、８０％超とすることがより好ましく、１００％であってもよい。
【００６４】
ベイナイト以外の残部組織は特に限定されず、任意の組織とすることができる。残部組織は、例えば、フェライト、パーライト、およびマルテンサイトからなる群より選択される１または２以上とすることができる。ベイナイト以外の組織は少ないほどよい。
【００６５】
各組織の面積率は、後述する実施例に記載した方法で求めることができる。
【００６６】
［ビッカース硬さ］
表層硬さ：７００〜９００ＨＶ
本発明の自動車変速機用リングギアは、表面から５０μｍ位置におけるビッカース硬さ（以下、「表層硬さ」という）が７００〜９００ＨＶである。表層硬さは疲労特性に影響を及ぼす。そのため、表層硬さを７００ＨＶ以上とする。一方、表層硬さを９００ＨＶ超とすることは現実的では無いため、表層硬さは９００ＨＶ以下とする。
【００６７】
芯部硬さ：２２０〜３５０ＨＶ
本発明の自動車変速機用リングギアは、表層に形成されている上記窒化層以外の位置、すなわち芯部におけるビッカース硬さ（以下、「芯部硬さ」という）が２２０〜３５０ＨＶである。芯部硬さも、前記表層硬さとともに疲労特性に影響を及ぼす。そのため、芯部硬さを２２０ＨＶ以上とする。なお、上述した鋼の成分組成は、軟窒化処理前の切削性を確保するために、ベイナイト組織の硬さを抑制できるように決定されたものである。よって、軟窒化処理時のＶおよびＮｂの微細析出による硬度上昇があったとしても、Ｎ含有量が上昇しない場合において現実的に得られる芯部硬さは３５０ＨＶ以下である。
【００６８】
本発明の一実施形態における自動車変速機用リングギアは、外周部に、はめ合い用のスプラインを有していてもよい。
【００６９】
［製造方法］
次に、本発明の一実施形態における自動車変速機用リングギアの製造方法について説明する。
【００７０】
本発明の自動車変速機用リングギアは、上述した成分組成を有する鋼素材に対して、下記（１）〜（５）の処理を順次施すことによって製造することができる。以下、各工程について説明する。なお、所望の組織および硬度が得られる範囲において、下記工程以外の各種処理を任意のタイミングで行うこともできる。
（１）加熱
（２）熱間鍛造
（３）空冷
（４）切削加工
（５）軟窒化処理
【００７１】
［鋼素材］
上記鋼素材としては、上述した成分組成を有する鋼素材を用いる。なお、軟窒化処理前の鋼素材を、軟窒化用鋼という場合がある。前記鋼素材の形状は特に限定されないが、例えば、棒鋼（steel bar）を用いることができる。前記棒鋼は、例えば、鋼塊を熱間加工することによって製造することができる。前記熱間加工としては、例えば、熱間圧延および熱間鍛造の一方または両方を用いることができる。前記棒鋼は、所望の寸法に切断した後に次の熱間鍛造工程に供することができる。
【００７２】
［加熱］
加熱温度：１１００℃超
熱間鍛造に先だって、上記鋼素材を１１００℃を超える加熱温度に加熱する。前記加熱温度が１１００℃以下であると、熱間鍛造後の部材（第１中間部材）の硬度が低下し、その結果、最終的に得られるリングギアにおける芯部硬度を確保することができない。一方、前記加熱温度の上限は特に限定されないが、１２５０℃以下とすることが好ましい。
【００７３】
［熱間鍛造］
次いで、加熱された前記鋼素材を熱間鍛造して第１中間部材とする。熱間鍛造は、特に限定されることなく、常法に従って行えばよい。
【００７４】
［空冷］
次に、前記熱間鍛造で得られた第１中間部材を、７００〜２００℃の温度域における平均冷却速度：１０℃／秒以下、かつ、７００〜５００℃の温度域における平均冷却速度：０．５℃／秒超の条件で空冷する。
【００７５】
平均冷却速度（７００〜２００℃）：１０℃／秒以下
前記空冷において、７００〜２００℃の温度域での平均冷却速度が１０℃／秒を超えると、マルテンサイトの析出が生じ、ベイナイトの面積率を５０％超とすることができない。そのため、前記平均冷却速度は１０℃／秒以下とする。前記平均冷却速度の下限は特に限定されないが、０．３℃／秒以上とすることが好ましい。
【００７６】
平均冷却速度（７００〜５００℃）：０．５℃／秒超
前記空冷工程において、７００〜５００℃の温度域における平均冷却速度が０．５℃／秒以下であると、ベイナイトの面積率を５０％超とすることができない。また、その結果、ＶおよびＮｂの析出物が析出してしまうため、被削性を確保することができなくなる。そのため、前記空冷工程において、７００〜５００℃の温度域における平均冷却速度を０．５℃／秒超とする。前記平均冷却速度の上限は特に限定されないが、２００℃／秒以下とすることが好ましい。
【００７７】
［切削加工］
前記空冷後の前記第１中間部材を切削加工して第２中間部材とする。前記切削加工により所望のリングギア形状に加工することができる。前記切削加工の方法は特に限定されず、任意の方法で行うことができる。例えば、前記切削加工としては、例えば、ドリル穿孔および旋削の一方または両方を行うことができる。
【００７８】
［軟窒化処理］
次いで、前記第２中間部材に、処理温度：５５０〜６００℃で軟窒化処理を施す。この軟窒化処理により、鋼中に固溶状態で存在していたＶおよびＮｂが微細に析出し、芯部の硬さが上昇する。また、前記軟窒化処理により、リングギアの表面に窒化層（硬化層）が形成される。
【００７９】
処理温度：５５０〜６００℃
前記窒化処理における処理温度が５５０℃未満であると、十分な量の析出物が得られず、その結果、芯部硬度を確保することができない。そのため、前記処理温度は５５０℃以上、好ましくは５６０℃以上とする。一方、前記処理温度が６００℃を超えると、オーステナイト域となり、軟窒化処理の際に相変態が生じる。その結果、変態膨張が発生し、軟窒化処理に伴う歪が大きくなる。そのため、前記処理温度は６００℃以下、好ましくは５９０℃以下とする。
【００８０】
前記軟窒化処理の処理時間は特に限定されないが、９０分以上とすることが好ましい。
【００８１】
なお、軟窒化処理ではＮとＣとを同時に鋼中に浸入・拡散させる。そのため、前記軟窒化処理は、窒素性ガスと浸炭性ガスの混合雰囲気中で行えばよい。前記窒素性ガスとしては、例えば、ＮＨ３およびＮ２の一方または両方を用いることができる。また、前記浸炭性ガスとしては、ＣＯ２およびＣＯの一方または両方を用いることができる。前記窒素性ガスと浸炭性ガスの混合は特に限定されないが、例えば、ＮＨ３：Ｎ２：ＣＯ２＝５０：４５：５の雰囲気で軟窒化処理を行えばよい。
【実施例】
【００８２】
次に、実施例に基づいて本発明をさらに具体的に説明する。以下の実施例は、本発明の好適な一例を示すものであり、本発明は、該実施例によって何ら限定されるものではない。
【００８３】
以下の手順で自動車変速機用リングギアを製造し、その特性を評価した。
【００８４】
まず、表１に示す成分組成を有する鋼素材を、次の手順で作成した。連続鋳造法により、断面３００ｍｍ×４００ｍｍで、前記成分組成を有する鋳片を得た。その際、前記鋳片の表面における割れの有無を調査した。なお、表１の鋼種Ｎｏ．３９は、ＪＩＳ  ＳＣＭ４２０に相当する。
【００８５】
次いで、前記鋳片を１２５０℃で３０分均熱した後、熱間圧延にて一辺が１４０ｍｍの矩形断面の鋼片とした。さらに、前記鋼片を熱間圧延し、直径６０ｍｍ×５００ｍｍの棒鋼（熱間圧延まま素材）とした。
【００８６】
次に、前記棒鋼を表２に示す加熱温度に加熱し、次いで熱間鍛造を行って直径３５ｍｍ×２３０ｍｍの円柱体（第１中間部材）とした。その後、前記円柱体を表２に示した平均冷却速度で空冷し、室温まで冷却した。なお、鋼種Ｓ３９を用いた従来例Ｎｏ．４４においては、熱間鍛造および空冷の後、９５０℃での焼入れと５４０℃での焼戻しを実施した。
【００８７】
以上の手順で得た円柱体（第１中間部材）のそれぞれについて、自動車変速機用リングギアの形状に切削加工するための素材としての特性を評価することを目的として、被削性、ビッカース硬さ、およびミクロ組織を評価した。前記評価は、以下の方法で実施した。
【００８８】
なお、従来例Ｎｏ．４４については、空冷後の円柱体ではなく、空冷後、さらに焼入れ・焼戻しを施した円柱体を評価対象とした。これは、従来のリングギア製造プロセスにおける切削条件を模擬するためである。これは、従来技術においては、熱間鍛造、空冷、焼入れ・焼戻し、切削によるリングギア形状への加工（歯切り）、および軟窒化処理が、この順序で実施されるためである。すなわち、従来技術においては、軟窒化処理では窒化層が形成されない芯部の強度を確保するために焼入れ・焼戻しが行われているが、この焼入れ・焼戻しを切削の後に行うと、焼入れ時の相変態に伴う形状変化が起きる。そのため、従来技術においては、切削加工前に焼入れ・焼戻しを行う必要がある。Ｎｏ．４４では、このような従来技術における切削条件を模擬するために、焼入れ・焼戻しを施した円柱体を試料として、以下の評価を実施した。
【００８９】
（被削性）
空冷後（軟窒化処理前）の円柱体のそれぞれについて、以下の条件で外周旋削試験を行い、被削性の指標としての工具寿命を評価した。前記外周旋削試験においては、フォルダーとして、三菱マテリアル社製ＣＳＢＮＲ２０２０を、チップとして、三菱マテリアル社製ＳＮＧＮ１２０４０８  ＵＴｉ２０を、それぞれ使用した。前記外周旋削試験は、切り込み量：１．０ｍｍ、送り速度：０．２５ｍｍ／ｒｅｖ、切削速度：２００ｍ／ｍｉｎの条件で行った。また、潤滑剤としては、ユシロ化学工業社製ユシローケンＦＧＥ２３４を用いた。前記外周旋削試験において、工具摩耗量（逃げ面摩耗量）が０．２ｍｍとなるまでの時間を測定し、これを工具寿命とした。なお、工具摩耗量が０．２ｍｍとなる前に刃具に欠けが生じた場合は、欠けが生じるまでの時間を工具寿命とした。
【００９０】
なお、前記被削性の評価においては、上述したように、Ｎｏ．４４については、空冷後、さらに焼入れ・焼戻しを施した後、かつ軟窒化処理前の円柱体を評価対象とした。下記のビッカース硬さおよびミクロ組織の評価についても同様である。
【００９１】
（ビッカース硬さ）
空冷後（軟窒化処理前）の円柱体のそれぞれについて、ビッカース硬さを測定した。前記測定には、円柱体の１／４Ｄ位置（Ｄ比は円柱体の直径）から延伸方向が観察面となるように前記円柱体より採取したサンプルを使用した。前記測定は、ビッカース硬度計を用い、ＪＩＳ  Ｚ  ２２４４に準拠して、２．９４Ｎ（３００ｇｆ）の試験荷重で６点測定し、その平均値を採用した。
【００９２】
（ミクロ組織）
さらに、空冷後（軟窒化処理前）の円柱体のそれぞれについて、ミクロ組織を観察し、存在する相を以下の手順で同定した。すなわち、前記円柱体から試験片を採取し、延伸方向に平行な断面（Ｌ断面）について、表面を研磨した後、ナイタールで腐食した。次いで、光学顕微鏡および走査型電子顕微鏡（ＳＥＭ）を用いて、５００ｍｍ×５００ｍｍの領域を観察し、相を同定した。また、前記走査型電子顕微鏡による観察結果から、ベイナイトの面積率を求めた。なお、ミクロ組織観察用の前記試験片は、最も冷却速度が速い位置である円柱体の表面と、最も冷却速度が遅い位置である円柱体の中心のそれぞれから採取した。
【００９３】
表３に、被削性、ビッカース硬さ、およびミクロ組織の評価結果を示す。なお、組織については、表面と中心とで同じであったため、１つの欄にまとめて記載した。
【００９４】
次に、以下に述べる方法により、自動車変速機用リングギアを製造した。まず、上述した直径６０ｍｍ×５００ｍｍの棒鋼（熱間圧延まま素材）を表４に示す加熱温度に加熱した後に熱間鍛造して、図１（ａ）に示す円環形状に加工した。次いで、表４に示す平均冷却速度で空冷し、第１中間部材１０１とした。得られた第１中間部材１０１の内周に、ブローチ加工と歯端面取加工とにより内周歯１１を形成するとともに、第１中間部材１０１の外周には、ボブカッターによる切削により、はめ合い用のスプライン１２（１２ａ、１２ｂ）を形成し、図１（ｂ）に示すリングギア形状の第２中間部材１０２とした。
【００９５】
なお、従来例であるＮｏ．４４については、内周歯１１およびはめ合い用スプライン１２（１２ａ、１２ｂ）を形成する前の第１中間部材１０１に対して、９５０℃での焼入れと、５４０℃での焼戻しを実施した。
【００９６】
次いで、第２中間部材１０２に対して軟窒化処理を施してリングギアを得た。前記軟窒化処理は、ＮＨ３：Ｎ２：ＣＯ２＝５０：４５：５の雰囲気中、表４に示す処理温度で、２．５時間行った。
【００９７】
得られたリングギアのそれぞれについて、以下の方法でビッカース硬さ、ミクロ組織、および疲労特性を評価した。評価結果を表４に併記する。
【００９８】
（ビッカース硬さ）
各リングギアの内周歯１１の表面から５０μｍ深さの位置におけるビッカース硬さ（表層硬さ）と、リングギアの中心位置（図１（ｃ）における位置Ｃ）におけるビッカース硬さ（芯部硬さ）を測定した。測定にはビッカース硬度計を使用し、ＪＩＳ  Ｚ２２４４に準拠して、２．９４Ｎ（３００ｇｆ）の試験荷重で６点測定し、その平均値を採用した。
【００９９】
（ミクロ組織）
上述した軟窒化処理前の円柱体に対するミクロ組織観察と同様の方法でミクロ組織を観察し、存在する組織の同定およびベイナイト面積率の算出を行った。ミクロ組織の観察は、リングギアの径方向断面（図１（ｃ）参照）における、最も冷却速度が遅い位置である表面側の位置Ｓと、最も冷却速度が遅い位置である中心位置Ｃの両者において行った。位置Ｓは、リングギア内周側の角部表面における表面である。また、位置Ｃは、リングギア１０１のうち、外径が大きい上部分における肉厚方向の中心かつ高さ方向の中心位置である。
【０１００】
（窒化層の窒素濃度）
上述したビッカース硬さの評価において、芯部硬さを測定した位置と同じ位置（歯本部の表面から２５０μｍ深さの位置）における窒素濃度を測定した。前記測定は、電子線マイクロアナライザ（ＥＰＭＡ）を用いて実施した。
【０１０１】
（疲労特性）
得られた軟窒化処理後のリングギアの内周歯１１に対して繰返し荷重を負荷することにより、疲労特性を試験した。負荷する加重は６００ＭＰａとした。疲労特性は、従来例Ｎｏ．４４における結果を基準として評価した。すなわち、前記試験において、寿命がＮｏ．４４より優れていたものを「良」、従来例と同等以下であったものを「劣」とした。
【０１０２】
【表１】
2020117789.tif 000002
【０１０３】
【表２】
2020117789.tif 000003
【０１０４】
【表３】
2020117789.tif 000004
【０１０５】
【表４】
2020117789.tif 000005
【図１】
2020117789.tif 000006